【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
溶媒中に、粉末濃度が予め設定された値となるべく粉末が混合・分散されたスラリーの製造方法であって、
前記溶媒と前記粉末とが前記予め設定された値よりも小さな粉末濃度で混合されたスラリー前駆体を得る工程と、
前工程で得たスラリー前駆体に前記予め設定された値の粉末濃度に対応した量よりも少ない量の前記粉末を更に混合する混合工程と、
前記混合工程後のスラリー前駆体を加圧して衝突ユニット内に噴出させることによって前記溶媒中で前記粉末を破砕・混合・分散させる湿式ジェットミル処理工程と、
を具備し、
前記湿式ジェットミル処理工程後のスラリー前駆体に対して更に前記混合工程と前記湿式ジェットミル処理工程とを前記粉末濃度が前記予め設定された値となるまで繰り返して前記スラリーを製造することを特徴とするスラリーの製造方法。
【請求項２】
前記予め設定された粉末濃度の値は８０重量％以上であることを特徴とする請求項１に記載のスラリーの製造方法。
【請求項３】
前記混合工程後のスラリー前駆体が、前記湿式ジェットミル処理工程において、１０ＭＰａ以上の圧力に加圧されることを特徴とする請求項１又は２に記載のスラリーの製造方法。
【請求項４】
粘度が予め設定された値以下となるべくされたスラリーの製造方法であって、
請求項１から請求項３までのいずれか１項に記載のスラリーの製造方法によって製造されたスラリーを加圧して衝突ユニット内に噴出させることによって前記溶媒中で前記スラリーの粘度を調整する粘度調整湿式ジェットミル処理工程を、前記スラリーの粘度が前記予め設定された粘度の値以下となるまで繰り返し行うことを特徴とするスラリーの製造方法。
【請求項５】
前記予め設定された粘度の値は１５０ｍＰａ・ｓ以下であることを特徴とする請求項４に記載のスラリーの製造方法。
【請求項６】
前記粘度調整湿式ジェットミル処理工程において、前記スラリーは１０ＭＰａ以上の圧力に加圧され、かつ前記粘度調整湿式ジェットミル処理工程は１回以上行われることを特徴とする請求項４又は５に記載のスラリーの製造方法。
【請求項７】
前記粉末のＢＥＴ比表面積は３ｍ２／ｇ以上であることを特徴とする請求項１から請求項６までのいずれか１項に記載のスラリーの製造方法。
【請求項８】
前記粉末は酸化亜鉛、酸化アルミニウム、酸化スズ、酸化インジウム、酸化ガリウム、酸化バリウム、酸化チタン、窒化珪素、窒化アルミニウム、金、銀、銅、ニッケルのいずれかを主成分とすることを特徴とする請求項１から請求項７までのいずれか１項に記載のスラリーの製造方法。
【請求項９】
前記溶媒は水、エタノール、ターピネオールのいずれかを主成分とすることを特徴とする請求項１から請求項８までのいずれか１項に記載のスラリーの製造方法。
【請求項１０】
請求項１から請求項９までのいずれか１項に記載のスラリーの製造方法によって製造されたことを特徴とするスラリー。
【請求項１１】
不純物として含有されるＡｌ、Ｚｒ、Ｓｉのいずれか１種以上の元素の濃度が１００ｐｐｍ以下であることを特徴とする請求項１０に記載のスラリー。
【請求項１２】
請求項１０又は１１に記載のスラリーを用いた鋳込み成型法によって得られた成形体を焼成して焼結体を得ることを特徴とする焼結体の製造方法。
【請求項１３】
請求項１２に記載の焼結体の製造方法によって製造されたことを特徴とする焼結体。
【請求項１４】
相対密度が９５％以上であることを特徴とする請求項１３に記載の焼結体。
【請求項１５】
溶媒中に、粉末濃度が予め設定された値となるべく粉末が混合・分散されたスラリーの製造装置であって、
前記溶媒、又は前記粉末が前記予め設定された値よりも小さな濃度で前記溶媒中に混合されたスラリー前駆体に、前記予め設定された値の粉末濃度に対応した量よりも小さな量の前記粉末を供給する粉末供給部と、前記溶媒又は前記スラリー前駆体を攪拌して混合する攪拌機を具備する混合槽と、
前記混合後の前記溶媒又は前記スラリー前駆体を加圧して衝突ユニット内に噴出させることによって前記溶媒中で前記粉末を破砕・混合・分散させたスラリー前駆体を得る湿式ジェットミル処理を行う湿式ジェットミル処理部と、
前記湿式ジェットミル処理後の前記スラリー前駆体を前記混合槽に導く循環部と、
を具備することを特徴とするスラリー製造装置。
【請求項１６】
前記衝突ユニットは、加圧された前記溶媒又は前記スラリー前駆体を２流路に分岐させた後、ノズルより噴出させて前記溶媒又は前記スラリー前駆体同士を衝突させることを特徴とする請求項１５に記載のスラリー製造装置。
【請求項１７】
前記衝突ユニットは、前記加圧された前記溶媒又は前記スラリー前駆体を硬質ボールへ衝突させることを特徴とする請求項１５に記載のスラリー製造装置。
【請求項１８】
前記湿式ジェットミル処理後の前記スラリー前駆体における粘度を計測する計測部を具備することを特徴とする請求項１５から請求項１７までのいずれか１項に記載のスラリー製造装置。
【手続補正２】
【補正対象書類名】明細書
【補正対象項目名】０００８
【補正方法】変更
【補正の内容】
【０００８】
本発明は、上記課題を解決すべく、以下に掲げる構成とした。
請求項１記載の発明の要旨は、溶媒中に、粉末濃度が予め設定された値となるべく粉末が混合・分散されたスラリーの製造方法であって、前記溶媒と前記粉末とが前記予め設定された値よりも小さな粉末濃度で混合されたスラリー前駆体を得る工程と、前工程で得たスラリー前駆体に前記予め設定された値の粉末濃度に対応した量よりも少ない量の前記粉末を更に混合する混合工程と、前記混合工程後のスラリー前駆体を加圧して衝突ユニット内に噴出させることによって前記溶媒中で前記粉末を破砕・混合・分散させる湿式ジェットミル処理工程と、を具備し、前記湿式ジェットミル処理工程後のスラリー前駆体に対して更に前記混合工程と前記湿式ジェットミル処理工程とを前記粉末濃度が前記予め設定された値となるまで繰り返して前記スラリーを製造することを特徴とするスラリーの製造方法に存する。
請求項２記載の発明の要旨は、前記予め設定された粉末濃度の値は８０重量％以上であることを特徴とする請求項１に記載のスラリーの製造方法に存する。
請求項３記載の発明の要旨は、前記混合工程後のスラリー前駆体が、前記湿式ジェットミル処理工程において、１０ＭＰａ以上の圧力に加圧されることを特徴とする請求項１又は２に記載のスラリーの製造方法に存する。
請求項４記載の発明の要旨は、粘度が予め設定された値以下となるべくされたスラリーの製造方法であって、請求項１から請求項３までのいずれか１項に記載のスラリーの製造方法によって製造されたスラリーを加圧して衝突ユニット内に噴出させることによって前記溶媒中で前記スラリーの粘度を調整する粘度調整湿式ジェットミル処理工程を、前記スラリーの粘度が前記予め設定された粘度の値以下となるまで繰り返し行うことを特徴とするスラリーの製造方法に存する。
請求項５記載の発明の要旨は、前記予め設定された粘度の値は１５０ｍＰａ・ｓ以下であることを特徴とする請求項４に記載のスラリーの製造方法に存する。
請求項６記載の発明の要旨は、前記粘度調整湿式ジェットミル処理工程において、前記スラリーは１０ＭＰａ以上の圧力に加圧され、かつ前記粘度調整湿式ジェットミル処理工程は１回以上行われることを特徴とする請求項４又は５に記載のスラリーの製造方法に存する。
請求項７記載の発明の要旨は、前記粉末のＢＥＴ比表面積は３ｍ２／ｇ以上であることを特徴とする請求項１から請求項６までのいずれか１項に記載のスラリーの製造方法に存する。
請求項８記載の発明の要旨は、前記粉末は酸化亜鉛、酸化アルミニウム、酸化スズ、酸化インジウム、酸化ガリウム、酸化バリウム、酸化チタン、窒化珪素、窒化アルミニウム、金、銀、銅、ニッケルのいずれかを主成分とすることを特徴とする請求項１から請求項７までのいずれか１項に記載のスラリーの製造方法に存する。
請求項９記載の発明の要旨は、前記溶媒は水、エタノール、ターピネオールのいずれかを主成分とすることを特徴とする請求項１から請求項８までのいずれか１項に記載のスラリーの製造方法に存する。
請求項１０記載の発明の要旨は、請求項１から請求項９までのいずれか１項に記載のスラリーの製造方法によって製造されたことを特徴とするスラリーに存する。
請求項１１記載の発明の要旨は、不純物として含有されるＡｌ、Ｚｒ、Ｓｉのいずれか１種以上の元素の濃度が１００ｐｐｍ以下であることを特徴とする請求項１０に記載のスラリーに存する。
請求項１２記載の発明の要旨は、請求項１０又は１１に記載のスラリーを用いた鋳込み成型法によって得られた成形体を焼成して焼結体を得ることを特徴とする焼結体の製造方法に存する。
請求項１３記載の発明の要旨は、請求項１２に記載の焼結体の製造方法によって製造されたことを特徴とする焼結体に存する。
請求項１４記載の発明の要旨は、相対密度が９５％以上であることを特徴とする請求項１３に記載の焼結体に存する。
請求項１５記載の発明の要旨は、溶媒中に、粉末濃度が予め設定された値となるべく粉末が混合・分散されたスラリーの製造装置であって、前記溶媒、又は前記粉末が前記予め設定された値よりも小さな濃度で前記溶媒中に混合されたスラリー前駆体に、前記予め設定された値の粉末濃度に対応した量よりも小さな量の前記粉末を供給する粉末供給部と、前記溶媒又は前記スラリー前駆体を攪拌して混合する攪拌機を具備する混合槽と、前記混合後の前記溶媒又は前記スラリー前駆体を加圧して衝突ユニット内に噴出させることによって前記溶媒中で前記粉末を破砕・混合・分散させたスラリー前駆体を得る湿式ジェットミル処理を行う湿式ジェットミル処理部と、前記湿式ジェットミル処理後の前記スラリー前駆体を前記混合槽に導く循環部と、を具備することを特徴とするスラリー製造装置に存する。
請求項１６記載の発明の要旨は、前記衝突ユニットは、加圧された前記溶媒又は前記スラリー前駆体を２流路に分岐させた後、ノズルより噴出させて前記溶媒又は前記スラリー前駆体同士を衝突させることを特徴とする請求項１５に記載のスラリー製造装置に存する。
請求項１７記載の発明の要旨は、前記衝突ユニットは、前記加圧された前記溶媒又は前記スラリー前駆体を硬質ボールへ衝突させることを特徴とする請求項１５に記載のスラリー製造装置に存する。
請求項１８記載の発明の要旨は、前記湿式ジェットミル処理後の前記スラリー前駆体における粘度を計測する計測部を具備することを特徴とする請求項１５から請求項１７までのいずれか１項に記載のスラリー製造装置に存する。